Brevet FR2718176A1 — publié le 19951006

La présente invention concerne un revêtement mural opaque résistant au feu, et en particulier de la classe Mo selon la norme française NF P 92-507. La Demanderesse a déjà proposé un revêtement mural de ce type, comprenant, d'une part un support perméable en feuille souple, tel qu'un tissu ou un non-tissé, constitué de fibres minérales réfractaires, par exemple des fibres de verre, et d'autre part une couche d'enduction d'envers (c'est-à-dire du côté intérieur une fois le revêtement mural posé), comprenant un matériau opacifiant minéral, constitué par de l'oxyde de titane et/ou du sulfate de baryum, dispersé dans du polychlorure de vinyle, avec un agent épaissant. Pour rendre la couche d'enduction d'envers, ignifuge ou incombustible, il est nécessaire d'incorporer dans le matériau opacifiant minéral un système ou complexe ignifugeant, par exemple de l'oxyde d'antimoine avec une poudre de polychlorure de vinyle surchloré, apportant une quantité supplémentaire d'halogène nécessaire à 1' ignifugation. Outre son coût élevé, un tel revêtement mural opaque et ignifuge présente un bilan écologique défavorable, en raison de la présence d'antimoine (métal lourd) et de polychlorure de vinyle. La présente invention a donc pour objet de remédier à cet inconvénient. Plus précisément, elle a pour objet un matériau opacifiant pour la couche d'envers d'un revêtement mural, permettant de conserver les propriétés ignifuges du support en feuille souple, sans apport de substances ou complexe ignifugeants. La présente invention a également pour objet un tel matériau opacifiant, pouvant être préparé, appliqué sous forme de pâte, et séché avec des équipements traditionnels, tels qu'une enduction à la racle. Une première caractéristique de la présente invention consiste à utiliser comme matériau opacifiant de la couche d'envers, une charge minérale cristallisée et hydratée, substantiellement non hydraulique, à l'état divise. Par "susbtantiellement non hydraulique", on entend la caractéristique selon laquelle la charge minérale hydratée n'est pas ou n'est plus susceptible de s'hydrater à nouveau, en reprenant de l'eau, puis en se cristallisant et durcissant à la manière de tout liant hydraulique, tel que du plâtre (semi-hydrate de calcium) ou d'un ciment. La charge minérale cristallisée et hydratée selon l'invention n'a donc pas besoin d'eau pour sa mise en oeuvre, si ce n'est pour constituer et obtenir une pâte. Elle ne nécessite pas l'ajout d'un agent rétenteur d'eau, tel que la gélatine, et elle est susceptible de sécher très rapidement, puisqu'on n'a pas à se préoccuper d'une éventuelle prise en masse de cette charge. Préférentiellement, la charge minérale hydratée est du gypse et présente par exemple une granulométrie comprise entre 1 et 20 ssm. La charge minérale utilisée selon l'invention contribue en outre à abaisser le pouvoir calorifique supérieur de l'ensemble du revêtement mural. Selon une seconde caractéristique de la présente invention, en combinaison avec la charge minérale cristallisée et hydratée, on mélange au moins un liant filmogène organique, et éventuellement un plastifiant organique élastifiant à ladite charge, ceci en maintenant le rapport pondéral des constituants organiques du matériau opacifiant par rapport à la charge minérale de ce même matériau, à une valeur inférieure à 20 %, et de préférence comprise entre 10 et 20 %. Le liant organique filmogène permet d'avoir une enduction assez souple, et au revêtement mural final de résister aux manipulations rencontrées, telles que enroulement, transport, déroulement, pose et collage. Préférentiellement, le liant organique filmogène possède un pouvoir collant suffisant pour empêcher ou limiter le poudrage de la charge minérale divisée du matériau opacifiant à l'état sec, déposé en couche sur le support perméable en feuille souple, par exemple un tissu de verre. A titre d'exemple, le liant organique filmogène est un copolymère d'éthylène et d'acétate de vinyle. Le plasitifiant organique élastifiant est ajouté au matériau opacifiant, avec un rapport pondéral de ce dernier par rapport au liant, au plus égal à 10%. Le liant et le plastifiant sont choisis chimiquement pour être compatibles et résister en milieu acalin. D'autres agents ou additifs peuvent être ajoutés au matériau opacifiant, en particulier pour régler sa rhéologie, au moment de son application sous la forme d'une pâte. La quantité d'eau ou solvant ajoutée au matériau opacifiant à l'état sec, afin d'obtenir une pâte nécessaire à son application sur le support ignifuge, doit être réglée de manière appropriée, en sachant qu'un excès d'eau peut créer des micro-fissures lors du séchage, et qu'un manque d'eau empêche l'étalement du matériau opacifiant de la couche d'envers. La masse surfacique du matériau opacifiant est choisie pour conserver les propriétés ignifuges du revêtement mural, et le dépôt de ce matériau est en pratique réglé par l'extrait sec de la pâte et la hauteur de la racle. En pratique la masse surfacique du matériau opacifiant est comprise entre 200 et 350 g/m2. De manière générale, la face d'endroit du support en feuille souple est traitée de manière décorative. Mais dans certains cas, le matériau opacifiant de la couche d'envers peut être coloré pour donner un aspect particulier dans certaines configurations d'emploi d'un revêtement mural, tel que des immeubles de grande hauteur ou des bâtiments destinés à recevoir du public. EXEMPLE On part d'un tissu de verre traité anti-tache sur la face d'endroit uniquement. On prépare une pâte d'enduction de la face d'envers du tissu précité, dont l'extrait a la composition suivante - phase aqueuse avec un agent colloïdal protecteur : 26,7 % - une charge de gypse micronisé - un liant dit "Ukanol GT" de la Société Schill et Seilacher : 9,2 % - un agent plastifiant "Desavin" de la Société Bayer : 0,9 % - le rapport des matières organiques à la charge minérale étant de 16,3 % en poids. Cette pâte peut être déposée selon différentes techniques ; on préfèrera par exemple l'enduction à la racle sur cylindre, avec une hauteur de 80/100 de millimètre par exemple, et un séchage progressif à 100, 125, 1700 C par exemple. D'autres types d'enduction peuvent être utilisés, par exemple par transfert, à la racle sur tapis, etc... Cette pâte peut être appliquée sur des tissus ayant aussi bien des armures très ouvertes que des contextures plus serrées. La solution selon la présente invention apporte en outre les avantages suivants - le matériau opacifiant permet de cacher les défauts et irrégularités du mur sur lequel le revêtement est collé - le matériau opacifiant donne du relief au tissu ; - le matériau opacifiant préserve la souplesse du revêtement, associée à une certaine tenue, ce qui facilite sa manipulation et sa pose - et un revêtement selon l'invention apparat comme totalement non toxique. REVENDICATION8 1/ Revêtement mural opaque, résistant au feu, comprenant d'une part un support perméable en feuille souple, tel qu'un tissu, constitué de fibres minérales réfractaires, telles que fibres de verre, et d'autre part une couche d'enduction d'envers comprenant un matériau opacifiant minéral, caractérisé en ce que le matériau opacifiant de la couche d'envers comprend à l'état sec et en mélange une charge minérale cristallisée et hydratée, substantiellement non hydraulique, à l'état divisé, un liant organique filmogène, le rapport pondéral des constituants organiques du matériau opacifiant par rapport à la charge minérale demeurant inférieur à 20 %, et de préférence compris entre 10 et 20 %. 2/ Revêtement selon la revendication 1, caractérisé en ce que la charge minérale hydratée est du gypse. 3/ Revêtement selon la revendication 1, caractérisé en ce que la charge minérale hydratée divisée a une granulométrie comprise entre 1 et 20 ssm. 4/ Revêtement selon la revendication 1, caractérisé en ce que le liant organique filmogène possède un pouvoir collant suffisant pour empêcher ou limiter le poudrage de la charge minérale divisée. 5/ Revêtement selon la revendication 1, caractérisé en ce que le liant organique filmogène est un copolymère d'éthylène et d'acétate de vinyle. 6/ Revêtement selon la revendication 1, caractérisé en ce que le matériau opacifiant de la couche d'envers comprend un plastifiant organique élastifiant. 7/ Revêtement selon la revendication 6, caractérisé en ce que le rapport pondéral du plastifiant par rapport au liant est au plus égal à 10 %. 8/ Revêtement selon la revendication 6, caractérisé en ce que le liant et le plastifiant sont substantiellement résistants en milieu acalin. 9/ Revêtement selon la revendication 1, caractérisé en ce que la masse surfacique du matériau opacifiant de la couche d'envers est comprise entre 200 et 350 g/m2. 10/ Revêtement selon la revendication 1, caractérisé en ce que la face d'endroit du support est traitée de manière décorative. 11/ Revêtement selon la revendication 1, caractérisé en ce que le matériau opacifiant de la couche d'envers est colore.